可逆的にカップリング可能または架橋可能な配合物において前記配合物がアザディールスアルダー反応により反応可能であり、前記配合物が少なくとも2個のジエノフィル二重結合を有する成分Aを含有し、前記配合物が少なくとも2個のジエン官能基を有する成分Bを含有し、この場合前記ジエン官能基の少なくとも1個は、それぞれ2個の炭素-窒素二重結合から構成されており、および前記配合物が室温でカップリング可能または架橋可能であり、およびカップリングまたは架橋は、より高い温度で少なくとも50が元通りに取り消されうることを特徴とする、可逆的にカップリング可能または架橋可能な配合物。アザディールスアルダー反応により反応可能な全てのジエン官能基が2個の炭素-窒素二重結合を有することを特徴とする、請求項1記載の配合物。前記の2つの成分AまたはBの少なくとも1つが2個を上廻る官能基を有することを特徴とする、請求項1または2記載の配合物。成分AまたはBの少なくとも1つがポリマーとして存在することを特徴とする、請求項1から3までのいずれか1項に記載の配合物。ジエン官能基がビスヒドラゾンであることを特徴とする、請求項1から4までのいずれか1項に記載の配合物。ジエン官能基がビスシッフ塩基であることを特徴とする、請求項1から4までのいずれか1項に記載の配合物。成分AおよびBがそれぞれポリマーであり、および前記ポリマーが同一かまたは異なるポリマーであってよいことを特徴とする、請求項1から6までのいずれか1項に記載の配合物。ポリマーがポリアクリレート、ポリメタクリレート、ポリスチレン、アクリレートおよび/またはメタクリレートおよび/またはスチレンとのコポリマー、ポリアクリルニトリル、ポリエーテル、ポリエステル、ポリ乳酸、ポリアミド、ポリエステルアミド、ポリウレタン、ポリカーボネート、非晶質もしくは部分結晶性のポリα-オレフィン、EPDM、EPM、水素化されたかまたは水素化されていないポリブタジエン、ABS、SBR、ポリシロキサンおよび/または前記ポリマーのブロックコポリマー、櫛形コポリマーおよび/または星形コポリマーであることを特徴とする、請求項4記載の配合物。ポリマーがポリメタアクリレートまたはポリスチレンであり、および前記ポリマーがATRP、NMPまたはRAFTにより製造されたものであることを特徴とする、請求項8記載の配合物。可逆的に架橋するための方法において、少なくとも2つの異なる成分AとBとからなる配合物が、アザディールスアルダー反応により室温で架橋され、およびより高い温度で架橋部分の少なくとも50が、逆アザディールスアルダー反応により元通りに溶解され、およびアザディールスアルダー反応に関与するジエンは、2個の炭素-窒素二重結合を持っていることを特徴とする、可逆的に架橋するための方法。80°Cを超える温度で有利に5分間内で前記配合物の少なくとも90質量が架橋前の前記配合物に適した溶剤中で元通りに可溶であることを特徴とする、請求項10記載の方法。成分Aおよび/またはBが請求項7記載のポリマーであることを特徴とする、請求項10または11記載の方法。架橋は、成分AとBとの混合後に2分間内で行なわれることを特徴とする、請求項10から12までのいずれか1項に記載の方法。架橋は、成分AおよびBとの混合後に架橋触媒を用いて2分間内で行なわれることを特徴とする、請求項10から12までのいずれか1項に記載の方法。接着剤、封止剤、成形材料、塗料、染料、被覆材料、インクまたは複合材料における、請求項1から9までのいずれか1項に記載の配合物の使用。フューズドデポジションモデリング法、3Dインクジェット印刷法または別のラピッドプロトタイピング法における、請求項1から9までのいずれか1項に記載の配合物の使用。本発明による配合物または本発明による方法は、多種多様の使用分野において使用されてよい。次のリストは、若干数の好ましい使用分野を例示的に示すが、本発明は、これに関連して何らかの形で限定されるものではない。このような好ましい使用分野は、接着剤、封止剤、成形材料、塗料、染料、被覆材料、複合材料またはインクである。このインクは、例えば、熱的に適用されかつ基質上で架橋する組成物である。導電性オリゴマーを使用するか、または一般に導電性を発生させるための添加剤を使用する場合には、例えばバブルジェット法につき消費されうる導電性インクが得られる。塗料、コーティングおよび染料の使用分野からの例は、例えば多孔質材料を脱網状化された状態で特に良好に含浸または湿潤することができかつ架橋反応の結果において高凝集性材料をもたらす組成物である。類似の特徴は、高い凝集力を有するべきであるにも拘わらず、接着すべき材料の表面を簡単に湿潤させる接着剤にとって重要なことである。接着の範囲におけるさらなる使用は、例えば一時的にのみ必要とされ、後に元通りに切り離すべき接合であり、例えば、この接合は、様々な生産プロセスにおいて、例えば自動車の組立において、または機械の製作において現れる。別の考えられうる使用は、全製品の寿命を見渡して交換の高い確率を有し、かつしたがって、できるだけ簡単かつ残留物がないように元通りに取り除くことができる建築部材の接着である。このような使用の例は、自動車のフロントガラスの接着である。接着剤または封止剤のための特殊な例は、加熱の際に、例えばマイクロ波中で自発的に溶解することができるかまたは開く食品包装品における使用である。本明細書中に記載された架橋性材料および脱架橋性材料のためのラピッドプロトタイピングの範囲内の使用の例は、FDMFusedDepositionModelingフューズドデポジションモデリングの範囲において、または低粘稠な溶融液を用いるインクジェット法についての3D印刷の際に見出すことができる。しかし、別のラピッドプロトタイピング法における使用も可能である。